(57)【特許請求の範囲】
【請求項１】
内燃機関の排ガス中のパティキュレートを、複合金属酸化物からなる触媒を用いて酸化し浄化する排ガス浄化用酸化触媒装置の製造方法であって、
該複合金属酸化物を構成する複数の金属の化合物とクエン酸と水とを焼成して焼成物を得る工程と、
得られた該焼成物と水とバインダーとを混合し粉砕してスラリーを調製する工程と、
該スラリーを多孔質フィルタ基材に塗布する工程と、
該スラリーが塗布された該多孔質フィルタ基材を焼成して、該多孔質フィルタ基材に担持された該複合金属酸化物からなる多孔質触媒層を形成する工程とを備え、
該複数の金属の化合物は、イットリウム化合物と、マンガン化合物と、銀化合物と、ルテニウム化合物とからなることを特徴とする排ガス浄化用酸化触媒装置の製造方法。
【請求項２】
前記多孔質触媒層は、直径が０．０２〜５μｍの範囲である細孔を備え、該多孔質フィルタ基材及び前記多孔質触媒層全体の気孔率が、５０〜６０体積％の範囲であることを特徴とする請求項１記載の排ガス浄化用酸化触媒装置の製造方法。
【請求項３】
前記多孔質触媒層は１０〜１２０μｍの範囲である厚さを有することを特徴とする請求項１又は請求項２記載の排ガス浄化用酸化触媒装置の製造方法。
【請求項４】
前記バインダーは、ジルコニアからなるゾルであることを特徴とする請求項１乃至請求項３のいずれか１項に記載の排ガス浄化用酸化触媒装置の製造方法。
【請求項５】
前記多孔質触媒層は、一般式Ｙ１−ｘＡｇｘＭｎ１−ｙＲｕｙＯ３で表され、０．０１≦ｘ≦０．１５かつ０．００５≦ｙ≦０．２である複合金属酸化物からなることを特徴とする請求項１乃至請求項４のいずれか１項に記載の排ガス浄化用酸化触媒装置の製造方法。
【発明の詳細な説明】
【技術分野】
【０００１】
本発明は、内燃機関の排ガス中のパティキュレートを複合金属酸化物からなる触媒を用いて酸化し浄化する排ガス浄化用酸化触媒装置の製造方法に関するものである。
【背景技術】
【０００２】
従来、内燃機関の排ガスに含まれるパティキュレートや炭化水素を酸化して浄化するために、軸方向に貫通して形成された貫通孔からなる複数のセルを有し、各セルの境界部をセル隔壁とする多孔質フィルタ基材に、ペロブスカイト型複合金属酸化物からなる触媒が担持された排ガス浄化用酸化触媒装置が知られている。
【０００３】
前記触媒として用いられるペロブスカイト型複合金属酸化物として、例えば、一般式ＡＭＯ３で表され、ＡはＬａ、Ｙ、Ｄｙ、Ｎｄからなる群から選択される少なくとも１種の金属とＳｒ、Ｂａ、Ｍｇからなる群から選択される少なくとも１種の金属とであり、ＭはＭｎ、Ｆｅ、Ｃｏからなる群から選択される少なくとも１種の金属である複合金属酸化物が知られている（例えば特許文献１参照）。
【０００４】
前記排ガス浄化用酸化触媒装置は、例えば次のようにして製造される。まず、前記ペロブスカイト型複合金属酸化物を合成するための前駆体を調製する。前記前駆体は、前記複合金属酸化物を構成する金属の塩（前記一般式ＡＭＯ３の前記Ａ成分の塩及び前記Ｍ成分の塩）を含む原料塩水溶液を調製し、該原料塩水溶液と中和剤とを混合して各金属の水酸化物を共沈させた後、得られた共沈物を乾燥することにより調製される。各金属の塩としては、硫酸塩、硝酸塩、リン酸塩、塩化物等の無機塩や、酢酸塩、シュウ酸塩等の有機酸塩等を使用することができる。また、中和剤としては、アンモニア、苛性ソーダ、苛性カリ等の無機塩基や、トリエチルアミン、ピリジン等の有機塩基等を使用することができる。次に、前記前駆体のスラリーを調製し、該スラリーを前記多孔質フィルタ基材の前記貫通孔の開口部から該貫通孔内に導入することにより、前記前駆体を該多孔質フィルタ基材の気孔内に付着させる。次に、前記多孔質フィルタ基材を焼成することにより、該多孔質フィルタ基材に前記前駆体の酸化物としてのペロブスカイト型複合金属酸化物からなる多孔質触媒層を形成する。以上により、前記ペロブスカイト型複合金属酸化物からなる触媒が担持された前記排ガス浄化用酸化触媒装置を得ることができる。
【０００５】
しかしながら、前記複合金属酸化物を構成する金属の水酸化物の共沈物を乾燥させて調製された前駆体を含むスラリーを用いた従来の製造方法では、前記パティキュレートを酸化する温度を低くすることができる多孔質触媒層を得ることが困難であるという不都合がある。
【特許文献１】特開２００７−２３７０１２号公報
【発明の開示】
【発明が解決しようとする課題】
【０００６】
本発明は、かかる不都合を解消して、内燃機関の排ガス中のパティキュレートをより低温で酸化し浄化することができる排ガス浄化用酸化触媒装置の製造方法を提供することを目的とする。
【課題を解決するための手段】
【０００７】
本発明者らは、複数の金属の化合物とリンゴ酸と水とを一次焼成して一次焼成物を得て、該一次焼成物を二次焼成することにより得られた複合金属酸化物からなる多孔質触媒層は、従来の製造方法で得られた多孔質触媒層と比較して、排ガス中のパティキュレートの燃焼温度を低くすることができることを知見した。リンゴ酸を用いて製造された前記多孔質触媒層は、細孔の直径が０．０５〜１０μｍの範囲であった。しかし、排ガス浄化用酸化触媒装置としては、さらに該燃焼温度を低くすることできる多孔質触媒層が望まれる。
【０００８】
そこで、かかる目的を達成するために、本発明の排ガス浄化用酸化触媒装置の製造方法は、内燃機関の排ガス中のパティキュレートを、複合金属酸化物からなる触媒を用いて酸化し浄化する排ガス浄化用酸化触媒装置の製造方法であって、該複合金属酸化物を構成する複数の金属の化合物とクエン酸と水とを焼成して焼成物を得る工程と、得られた該焼成物と水とバインダーとを混合し粉砕してスラリーを調製する工程と、該スラリーを多孔質フィルタ基材に塗布する工程と、該スラリーが塗布された該多孔質フィルタ基材を焼成して、該多孔質フィルタ基材に担持された該複合金属酸化物からなる多孔質触媒層を形成する工程とを備え、該複数の金属の化合物は、イットリウム化合物と、マンガン化合物と、銀化合物と、ルテニウム化合物とからなることを特徴とする。
【０００９】
本発明の製造方法により製造された排ガス浄化用酸化触媒装置において、前記多孔質フィルタ基材へ導入された前記内燃機関の排ガスは、前記多孔質触媒層の細孔を通過して該多孔質触媒層に接触する。ここで、本発明の製造方法により製造された排ガス浄化用酸化触媒装置は、前記複数の金属の化合物とクエン酸と水とを焼成して前記焼成物を得ることにより、リンゴ酸を用いて製造された排ガス浄化用酸化触媒装置と比較して、前記多孔質触媒層の細孔の直径の分布が小さい側へ移動していて、直径の小さい細孔が増加している。このため、前記多孔質触媒層は、前記排ガス中の前記パティキュレートを該多孔質触媒層に接触させるのに好適な直径を有する前記細孔を多数備えることとなるので、該パティキュレートの該多孔質触媒層への接触確率が高まることとなる。したがって、本発明の製造方法により製造された排ガス浄化用酸化触媒装置によれば、リンゴ酸を用いて製造された排ガス浄化用酸化触媒装置と比較して、内燃機関の排ガス中のパティキュレートをより低温で酸化し浄化することができる。
前記排ガス浄化用酸化触媒装置において、前記複数の金属の化合物は、イットリウム化合物と、マンガン化合物と、銀化合物と、ルテニウム化合物とからなる。前記複数の金属の化合物から得られる前記複合金属酸化物は、一般式ＹＭｎＯ３で表される複合金属酸化物において、第１の金属であるＹの一部を第３の金属であるＡｇで置換するとともに、第２の金属であるＭｎの一部を第４の金属であるＲｕで置換したものである。前記複合金属酸化物は、その結晶構造が六方晶とペロブスカイト構造との混晶となり、高い触媒活性を有することとなる。したがって、本発明によれば、前記排ガスが前記多孔質触媒層の前記細孔を通過する際に、該多孔質触媒層の触媒の作用により該排ガス中の前記パティキュレートを十分に燃焼除去することができる。
【００１０】
また、本発明において、前記多孔質触媒層は、直径が０．０２〜５μｍの範囲である細孔を備え、該多孔質フィルタ基材及び前記多孔質触媒層全体の気孔率が、５０〜６０体積％の範囲であることが好ましい。前記構成によれば、前記細孔を介して前記排ガス中の前記パティキュレートを前記多孔質触媒層に接触させることにより、燃焼温度を確実に低下させることができるとともに、該排ガスが該細孔を通過する際に圧力損失が大きくなることを防ぐことができる。
【００１１】
このとき、前記多孔質触媒層の前記細孔の直径が０．０２μｍ未満である場合には、前記排ガスが前記細孔を通過する際に圧力損失が大きくなることがある。一方、前記多孔質触媒層の前記細孔の直径が５μｍを超える場合には、前記排ガスが前記細孔を通過する際に、該排ガス中の前記パティキュレートが前記多孔質触媒層の表面に十分に接触することができなくなり、燃焼温度を低下させる効果が得られないことがある。
【００１２】
また、前記多孔質フィルタ基材及び前記多孔質触媒層全体の気孔率が５０体積％未満である場合には、前記排ガスが前記細孔を通過する際に圧力損失が大きくなることがある。一方、前記多孔質フィルタ基材及び前記多孔質触媒層全体の気孔率が６０体積％を超える場合には、前記排ガスが前記細孔を通過する際に、該排ガス中の前記パティキュレートが前記多孔質触媒層の表面に十分に接触することができなくなり、燃焼温度を低下させる効果が得られないことがある。
【００１３】
また、本発明において、前記多孔質触媒層は１０〜１２０μｍの範囲である厚さを有することが好ましい。前記構成によれば、前記細孔を介して前記排ガス中の前記パティキュレートを前記多孔質触媒層に十分に接触させることにより、燃焼温度を確実に低下させることができるとともに、該排ガスが該細孔を通過する際に圧力損失が大きくなることを防ぐことができる。このとき、前記多孔質触媒層の厚さが１０μｍ未満の場合には、前記排ガスが前記細孔を通過する際に、該排ガス中の前記パティキュレートが前記多孔質触媒層の表面に十分に接触することができなくなり、燃焼温度を低下させる効果が得られないことがある。一方、前記多孔質触媒層の厚さが１２０μｍを超える場合には、前記排ガスが前記細孔を通過する際に圧力損失が大きくなることがある。
【００１４】
前記バインダーは、ジルコニアからなるゾルであることが好ましい。
【００１５】
本発明において、前記多孔質触媒層は、一般式Ｙ１−ｘＡｇｘＭｎ１−ｙＲｕｙＯ３で表され、０．０１≦ｘ≦０．１５かつ０．００５≦ｙ≦０．２である複合金属酸化物からなることが好ましい。本発明によれば、前記排ガスが前記多孔質触媒層の前記細孔を通過する際に、該多孔質触媒層の触媒の作用により該排ガス中の前記パティキュレートを確実に燃焼除去することができる。
【００１６】
このとき、ｘが０．０１未満である場合には、触媒活性を高める効果が不十分になることがある。一方、ｘが０．１５を超える場合には、混晶を維持することが困難になることがある。また、ｙが０．００５未満である場合には、触媒活性を高める効果が不十分になることがある。一方、ｙが０．２を超える場合には、混晶を維持することが困難になることがある。
【発明を実施するための最良の形態】
【００１７】
次に、添付の図面を参照しながら本発明の実施の形態についてさらに詳しく説明する。図１は本実施形態の製造方法により形成される排ガス浄化用酸化触媒装置の説明的断面図である。図２は、実施例、参考例、及び比較例の製造方法により形成された排ガス浄化用酸化触媒装置によるパティキュレートの燃焼温度を示すグラフである。図３は、実施例及び比較例の製造方法により形成された排ガス浄化用酸化触媒装置による圧力損失を示すグラフである。図４，７，９，１１，１３は、実施例及び比較例の製造方法により形成された排ガス浄化用酸化触媒装置の断面画像である。図４（ａ），７（ａ），９（ａ），１１（ａ），１３（ａ）は、実施例及び比較例の製造方法により形成された排ガス浄化用酸化触媒装置の正面断面画像であり、図４（ｂ），７（ｂ），９（ｂ），１１（ｂ），１３（ｂ）は、図４（ａ），７（ａ），９（ａ），１１（ａ），１３（ａ）におけるＢ部拡大断面画像である。図５，８，１０，１２は、実施例及び比較例の製造方法により形成された排ガス浄化用酸化触媒装置に係る多孔質フィルタ基材の気孔の直径及び多孔質触媒層の細孔の直径を示すグラフである。図６は、実施例及び比較例の製造方法により形成された排ガス浄化用酸化触媒装置に係る多孔質フィルタ基材及び多孔質触媒層全体の気孔率を示すグラフである。
【００１８】
本実施形態の製造方法により形成される排ガス浄化用酸化触媒装置１について説明する。図１に示す排ガス浄化用酸化触媒装置１は、ウォールフロー構造を有する多孔質フィルタ基材２と、多孔質フィルタ基材２に担持された多孔質触媒層３とを備え、内燃機関の排ガスを流通させることにより、該排ガスに含まれるパティキュレートを酸化して浄化するものである。
【００１９】
多孔質フィルタ基材２は、軸方向に貫通する複数の貫通孔が断面格子状に配設された略直方体のＳｉＣ多孔質体からなり、該貫通孔からなる複数の流入セル４と複数の流出セル５とを備えている。多孔質フィルタ基材２は、直径が１〜１００μｍの範囲である複数の気孔（図示せず）を備えていて、それ自体の気孔率が３０〜６０体積％の範囲となっている。流入セル４は、排ガス流入部４ａが開放されるとともに排ガス流出部４ｂが閉塞されている。一方、流出セル５は、排ガス流入部５ａが閉塞されるとともに排ガス流出部５ｂが開放されている。流入セル４及び流出セル５は、断面市松格子状となるように交互に配設されていて、各セル４，５の境界部をセル隔壁６とするウォールフロー構造を構成している。
【００２０】
セル隔壁６の流入セル４側の表面には、一般式Ｙ１−ｘＡｇｘＭｎ１−ｙＲｕｙＯ３で表され、０．０１≦ｘ≦０．１５かつ０．００５≦ｙ≦０．２である複合金属酸化物からなる多孔質触媒層３が担持されている。多孔質触媒層３は、直径が０．０２〜５μｍの範囲である細孔（図示せず）を備え、１０〜１２０μｍの範囲である厚さを備える。また、多孔質フィルタ基材２及び多孔質触媒層３は、両者を合わせた全体の気孔率が５０〜６０体積％の範囲となっている。また、図示しないが、最外層のセル隔壁６の外周部には、排ガスの流出を規制する金属からなる規制部材が設けられている。
【００２１】
排ガス浄化用酸化触媒装置１においては、多孔質触媒層３は、セル隔壁６の流入セル４側の表面のみに担持されているが、流入セル４側の表面と流出セル５側の表面との両方に担持されていてもよい。また、多孔質フィルタ基材２として、ＳｉＣ多孔質体からなるものを用いているが、Ｓｉ−ＳｉＣ多孔質体からなるものを用いてもよい。
【００２２】
以上の構成を備えた排ガス浄化用酸化触媒装置１は、次のようにして製造することができる。まず、硝酸イットリウムと、硝酸銀と、硝酸マンガンと、硝酸ルテニウムと、クエン酸と、水とからなる混合物を、２００〜４００℃の範囲の温度で１〜１０時間の範囲で一次焼成する。次に、得られた結果物と、水と、バインダーとしてのジルコニアからなるゾルとを混合し粉砕して、スラリーを調製する。
【００２３】
次に、軸方向に貫通する複数の貫通孔が断面格子状に配設されたＳｉＣ多孔質体を用意する。ＳｉＣ多孔質体として、例えば表１に示す日本碍子株式会社製の商品名ＭＳＣ１４を用いることができる。次に、前記ＳｉＣ多孔質体の前記貫通孔の一端部を一つ置きに（すなわち、断面市松格子状となるように）、シリカを主成分とするセラミックス接着剤にて閉塞することにより、流出セル５を形成する。次に、前記ＳｉＣ多孔質体に、前記端部が閉塞されている側から前記スラリーを流し込むことにより、端部が閉塞されていない前記複数の貫通孔（すなわち、流出セル５以外のセル）内に該スラリーを流通させる。続いて、前記ＳｉＣ多孔質体から過剰な前記スラリーを除去する。
【００２４】
【表１】
0005041367.tif 000002
【００２５】
次に、前記ＳｉＣ多孔質体を、８００〜１０００℃の範囲の温度で１〜１０時間の範囲の時間で二次焼成することにより、流出セル５以外のセルのセル隔壁６の表面に、複合金属酸化物Ｙ１−ｘＡｇｘＭｎ１−ｙＲｕｙＯ３（ただし、０．０１≦ｘ≦０．１５かつ０．００５≦ｙ≦０．２）からなる多孔質触媒層３を形成する。このとき、多孔質触媒層３は、前記範囲の温度及び時間で二次焼成された結果、直径が０．０２〜５μｍの範囲である細孔（図示せず）を備えるとともに、厚さが１０〜１２０μｍの範囲に形成される。次に、流出セル５以外のセルの前記端部が閉塞された側とは反対側の端部を、シリカを主成分とするセラミックス接着剤にて閉塞することにより、流入セル４を形成する。以上により製造される排ガス浄化用酸化触媒装置１は、多孔質フィルタ基材２及び多孔質触媒層３を合わせた全体の５０〜６０体積％の範囲の気孔率を備えている。
【００２６】
次に、図１を参照して本実施形態の製造方法により形成される排ガス浄化用酸化触媒装置１の作動について説明する。まず、排ガス浄化用酸化触媒装置１を、流入セル４及び流出セル５の排ガス流入部４ａ，５ａが内燃機関の排ガスの流路に対して上流側となるように設置する。前記排ガスは、流入セル４の排ガス流入部４ａから流入セル４内へ導入される。このとき、流出セル５は排ガス流入部５ａが閉塞されているので、流出セル５内へ前記排ガスが導入されることはない。
【００２７】
続いて、流入セル４は排ガス流出部４ｂが閉塞されているので、流入セル４内へ導入された前記排ガスは、セル隔壁６の表面に担持された多孔質触媒層３の前記細孔と多孔質フィルタ基材２のセル隔壁６の気孔とを通過して、流出セル５内へ移動する。前記排ガスが多孔質触媒層３の前記細孔を流通する際、該排ガス中のパティキュレートは、該細孔を形成している触媒の表面に接触し、多孔質触媒層３の触媒の作用により燃焼除去される。
【００２８】
そして、流出セル５は排ガス流入部５ａが閉塞されるとともに排ガス流出部５ｂが開放されているので、流出セル５内へ移動した前記排ガスは、排ガス流出部５ｂから排出されることとなる。以上により、排ガス浄化用酸化触媒装置１は、内燃機関の排ガス中のパティキュレートを酸化し浄化することができる。
【００２９】
本実施形態の製造方法によれば、前記複数の金属の化合物とクエン酸と水とを一次焼成したことにより、リンゴ酸を用いて製造された排ガス浄化用酸化触媒装置と比較して、細孔の直径の分布が小さい側へ移動していて直径の小さい細孔が増加した前記多孔質触媒層を備える排ガス浄化用酸化触媒層１が製造される。排ガス浄化用酸化触媒装置１においては、多孔質触媒層３の前記細孔の直径が０．０２〜５μｍの範囲に形成され、前記排ガス中の前記パティキュレートを該多孔質触媒層に接触させるのに好適な直径となっているので、該排ガスが多孔質触媒層３の前記細孔を通過する際に、該パティキュレートの多孔質触媒層３への接触確率が高まることとなる。したがって、排ガス浄化用酸化触媒装置１によれば、リンゴ酸を用いて製造され、細孔の直径が０．０５〜１０μｍの範囲である排ガス浄化用酸化触媒装置と比較して、内燃機関の排ガス中のパティキュレートをより低温で酸化し浄化することができる。
【００３０】
また、本実施形態の製造方法により形成される排ガス浄化用酸化触媒装置１は、多孔質触媒層３が１０〜１２０μｍの範囲である厚さを有するとともに、多孔質フィルタ基材２及び多孔質触媒層３を合わせた全体の５０〜６０体積％の範囲の気孔率を備えている。これにより、前記細孔を介して排ガス中のパティキュレートを多孔質触媒層３に十分に接触させることにより、燃焼温度を確実に低下させることができるとともに、該排ガスが該細孔を通過する際に圧力損失が大きくなることを防ぐことができる。
【００３１】
また、本実施形態の製造方法により形成される排ガス浄化用酸化触媒装置１においては、多孔質触媒層３は、一般式Ｙ１−ｘＡｇｘＭｎ１−ｙＲｕｙＯ３で表され、０．０１≦ｘ≦０．１５かつ０．００５≦ｙ≦０．２である複合金属酸化物からなっている。前記複合金属酸化物は、一般式ＹＭｎＯ３で表される複合金属酸化物において、第１の金属であるＹの一部を第３の金属であるＡｇで置換するとともに、第２の金属であるＭｎの一部を第４の金属であるＲｕで置換したものである。この置換により、Ｙ１−ｘＡｇｘＭｎ１−ｙＲｕｙＯ３は、その結晶構造が六方晶とペロブスカイト構造との混晶となり、高い触媒活性を有することとなる。したがって、排ガス浄化用酸化触媒装置１によれば、前記排ガスが多孔質触媒層３の前記細孔を通過する際に、多孔質触媒層３の触媒の作用により該排ガス中のパティキュレートを十分に燃焼除去することができる。
【００３２】
次に本発明の実施例と比較例とを示す。
【実施例１】
【００３３】
本実施例では、次のようにして排ガス浄化用酸化触媒装置１を製造した。まず、硝酸イットリウムと、硝酸銀と、硝酸マンガンと、硝酸ルテニウムと、クエン酸と、水とを、０．９５：０．０５：０．９５：０．０５：６：４０のモル比となるように混合した。前記混合は、乳鉢を用いて１５分間行った。得られた混合物を、３５０℃の温度に１時間維持して一次焼成を行った。次に、前記一次焼成で得られた結果物と、水と、バインダーとしての市販の水分散ジルコニアゾルとを１０：１００：１０の重量比となるように秤量し、回転式ボールミルにて１００回転／分で５時間混合して粉砕し、触媒前駆体スラリーを調製した。
【００３４】
次に、軸方向に貫通する複数の貫通孔が断面格子状に配設された、ＳｉＣ多孔質体（日本碍子株式会社製、商品名ＭＳＣ１４、寸法３６ｍｍ×３６ｍｍ×５０ｍｍ）を用意し、該ＳｉＣ多孔質体の該貫通孔の一端部を一つ置きに（すなわち、断面市松格子状となるように）、シリカを主成分とするセラミックス接着剤にて閉塞し、流出セル５を形成した。次に、前記ＳｉＣ多孔質体に、前記端部が閉塞された側から前記触媒前駆体スラリーを流し込むことにより、端部が閉塞されていない前記複数の貫通孔（すなわち、流出セル５以外のセル）内に該スラリーを流通させた。続いて、前記ＳｉＣ多孔質体から過剰な前記スラリーを除去した。
【００３５】
次に、前記ＳｉＣ多孔質体を８００℃の温度に１時間維持して二次焼成を行い、前記端部が閉塞されていない前記貫通孔の表面に、見かけ体積１Ｌ当たりの担持量が１００ｇとなるように、複合金属酸化物Ｙ０．９５Ａｇ０．０５Ｍｎ０．９５Ｒｕ０．０５Ｏ３からなる多孔質触媒層３を形成した。次に、流出セル５以外のセルの前記端部が閉塞された側とは反対側の端部を、シリカを主成分とするセラミックス接着剤にて閉塞することにより、流入セル４を形成し、排ガス浄化用酸化触媒装置１を完成させた。
【００３６】
次に、本実施例で得られた排ガス浄化用酸化触媒装置１に対して、次のようにして触媒評価性能試験を行った。まず、排ガス浄化用酸化触媒装置１を、排気量が２４００ｃｃであるディーゼルエンジンを搭載したエンジンベンチの排気系に搭載した。次に、パティキュレートを含む雰囲気ガス下において、該雰囲気ガスの排ガス浄化用酸化触媒装置１に対する流入温度が１８０℃であり、エンジン回転数が１５００回転／分であり、トルクが７０Ｎ／ｍであるようにして、前記ディーゼルエンジンを２０分間運転した。以上により、排ガス浄化用酸化触媒装置１の見かけ体積１Ｌあたりパティキュレートを２ｇ捕集させた。
【００３７】
次に、パティキュレートが捕集された排ガス浄化用酸化触媒装置１を前記排気系から取り出し、流通型昇温度装置内の石英管内に固定した。次に、石英管の一端部（供給口）から、酸素と窒素との体積比が１０：９０である雰囲気ガスを空間速度２００００／時間で供給し、石英管の他端部（排出口）から排出させながら、排ガス浄化用酸化触媒装置１を室温から７００℃の温度まで３℃／分で加熱した。前記加熱には、流通型昇温度装置内の管状マッフル炉が用いられた。このとき、石英管からの排出ガスのＣＯ２濃度を質量分析計を用いて計測し、ＣＯ２濃度のピークからパティキュレートの燃焼温度を求めた。結果を図２に示す。また、石英管の供給口と排出口とにおける圧力差を計測することにより、排ガス浄化用酸化触媒装置１の圧力損失を求めた。結果を図３に示す。
【００３８】
次に、本実施例の排ガス浄化用酸化触媒装置１をダイヤモンドカッターにて切削することにより、５ｍｍ角の立方体を２個製作した。
【００３９】
次に、１個目の立方体の排ガス浄化用酸化触媒装置１に対して、透過式電子顕微鏡を用いて断面画像を撮影し、多孔質触媒層３の厚さを計測した。図４に排ガス浄化用酸化触媒装置１の断面画像を示す。図４（ｂ）から多孔質触媒層３の厚さは７０〜１００μｍであると計測された。
【００４０】
次に、２個目の立方体の排ガス浄化用酸化触媒装置１に対して、自動水銀ポロシメータを用いて、多孔質フィルタ基材３の気孔の直径及び多孔質触媒層２の細孔の直径と、多孔質フィルタ基材２及び多孔質触媒層３を合わせた全体の気孔率とを計測した。結果を図５及び図６に示す。図５から細孔の直径は０．０２〜５μｍの範囲であると計測された。図６に示すように多孔質フィルタ基材２及び多孔質触媒層３を合わせた全体の気孔率は５０．１体積％であると計測された。
【００４１】
次に、参考例として、前記ＳｉＣ多孔質体に多孔質触媒層を形成しない排ガス浄化用酸化触媒装置を用いた以外は、実施例１と全く同一にして、パティキュレートの燃焼温度を求めた。結果を図２に示す。
【実施例２】
【００４２】
本実施例では、硝酸イットリウムと、硝酸銀と、硝酸マンガンと、硝酸ルテニウムと、クエン酸と、水とを、０．９５：０．０５：０．９５：０．０５：３：４０のモル比となるように混合した点を除いて実施例１と全く同一にして、複合金属酸化物Ｙ０．９５Ａｇ０．０５Ｍｎ０．９５Ｒｕ０．０５Ｏ３からなる多孔質触媒層３を有する排ガス浄化用酸化触媒装置１を製造した。
【００４３】
次に、本実施例で得られた排ガス浄化用酸化触媒装置１について、実施例１と全く同一にして、パティキュレートの燃焼温度と排ガス浄化用酸化触媒装置１の圧力損失とを求めた。結果を図２及び図３に示す。
【００４４】
次に、本実施例で得られた排ガス浄化用酸化触媒装置１について、実施例１と全く同一にして、断面画像を撮影し、多孔質触媒層３の厚さを計測した。図７に排ガス浄化用酸化触媒装置１の断面画像を示す。図７（ｂ）から多孔質触媒層３の厚さは８０〜１２０μｍであると計測された。
【００４５】
次に、本実施例で得られた排ガス浄化用酸化触媒装置１について、実施例１と全く同一にして、多孔質フィルタ基材３の気孔の直径及び多孔質触媒層２の細孔の直径と、多孔質フィルタ基材２及び多孔質触媒層３を合わせた全体の気孔率とを計測した。結果を図８及び図６に示す。図８から細孔の直径は０．０２〜５μｍの範囲であると計測された。図６に示すように多孔質フィルタ基材２及び多孔質触媒層３を合わせた全体の気孔率は５４．３体積％であると計測された。
【実施例３】
【００４６】
本実施例では、硝酸イットリウムと、硝酸銀と、硝酸マンガンと、硝酸ルテニウムと、クエン酸と、水とを、０．９５：０．０５：０．９５：０．０５：１２：４０のモル比となるように混合した点を除いて実施例１と全く同一にして、複合金属酸化物Ｙ０．９５Ａｇ０．０５Ｍｎ０．９５Ｒｕ０．０５Ｏ３からなる多孔質触媒層３を有する排ガス浄化用酸化触媒装置１を製造した。
【００４７】
次に、本実施例で得られた排ガス浄化用酸化触媒装置１について、実施例１と全く同一にして、パティキュレートの燃焼温度と排ガス浄化用酸化触媒装置１の圧力損失とを求めた。結果を図２及び図３に示す。
【００４８】
次に、本実施例で得られた排ガス浄化用酸化触媒装置１について、実施例１と全く同一にして、断面画像を撮影し、多孔質触媒層３の厚さを計測した。図９に排ガス浄化用酸化触媒装置１の断面画像を示す。図９（ｂ）から多孔質触媒層３の厚さは１０〜３０μｍであると計測された。
【００４９】
次に、本実施例で得られた排ガス浄化用酸化触媒装置１について、実施例１と全く同一にして、多孔質フィルタ基材３の気孔の直径及び多孔質触媒層２の細孔の直径と、多孔質フィルタ基材２及び多孔質触媒層３を合わせた全体の気孔率とを計測した。結果を図１０及び図６に示す。図１０から細孔の直径は０．０２〜５μｍの範囲であると計測された。図６に示すように多孔質フィルタ基材２及び多孔質触媒層３を合わせた全体の気孔率は５５．６体積％であると計測された。
【実施例４】
【００５０】
本実施例では、硝酸イットリウムと、硝酸銀と、硝酸マンガンと、硝酸ルテニウムと、クエン酸と、水とを、０．９５：０．０５：０．９５：０．０５：１８：４０のモル比となるように混合した点を除いて実施例１と全く同一にして、複合金属酸化物Ｙ０．９５Ａｇ０．０５Ｍｎ０．９５Ｒｕ０．０５Ｏ３からなる多孔質触媒層３を有する排ガス浄化用酸化触媒装置１を製造した。
【００５１】
次に、本実施例で得られた排ガス浄化用酸化触媒装置１について、実施例１と全く同一にして、パティキュレートの燃焼温度と排ガス浄化用酸化触媒装置１の圧力損失とを求めた。結果を図２及び図３に示す。
【００５２】
次に、本実施例で得られた排ガス浄化用酸化触媒装置１について、実施例１と全く同一にして、断面画像を撮影し、多孔質触媒層３の厚さを計測した。図１１に排ガス浄化用酸化触媒装置１の断面画像を示す。図１１（ｂ）から多孔質触媒層３の厚さは１０〜３０μｍであると計測された。
【００５３】
次に、本実施例で得られた排ガス浄化用酸化触媒装置１について、実施例１と全く同一にして、多孔質フィルタ基材３の気孔の直径及び多孔質触媒層２の細孔の直径と、多孔質フィルタ基材２及び多孔質触媒層３を合わせた全体の気孔率とを計測した。結果を図１２及び図６に示す。図１２から細孔の直径は０．０２〜５μｍの範囲であると計測された。図６に示すように多孔質フィルタ基材２及び多孔質触媒層３を合わせた全体の気孔率は５０．８体積％であると計測された。
〔比較例１〕
本比較例では、クエン酸に代えてリンゴ酸を用いた点を除いて実施例１と全く同一にして、複合金属酸化物Ｙ０．９５Ａｇ０．０５Ｍｎ０．９５Ｒｕ０．０５Ｏ３からなる多孔質触媒層３を有する排ガス浄化用酸化触媒装置１を製造した。
【００５４】
次に、本比較例で得られた排ガス浄化用酸化触媒装置１について、実施例１と全く同一にして、パティキュレートの燃焼温度と排ガス浄化用酸化触媒装置１の圧力損失とを求めた。結果を図２及び図３に示す。
【００５５】
次に、本比較例で得られた排ガス浄化用酸化触媒装置１について、実施例１と全く同一にして、断面画像を撮影し、多孔質触媒層３の厚さを計測した。図１３に排ガス浄化用酸化触媒装置１の断面画像を示す。図１３（ｂ）から多孔質触媒層３の厚さは１μｍ未満であると計測された。
【００５６】
次に、本比較例で得られた排ガス浄化用酸化触媒装置１について、実施例１と全く同一にして、多孔質フィルタ基材３の気孔の直径及び多孔質触媒層２の細孔の直径と、多孔質フィルタ基材２及び多孔質触媒層３を合わせた全体の気孔率とを計測した。結果を図５，８，１０，１２に示す。図５から細孔の直径は０．０５〜１０μｍの範囲であると計測された。図６に示すように多孔質フィルタ基材２及び多孔質触媒層３を合わせた全体の気孔率は４７．４体積％であると計測された。
【００５７】
図２から、比較例の製造方法によりリンゴ酸を用いて形成された排ガス浄化用酸化触媒装置は、多孔質触媒層が形成されていない排ガス浄化用酸化触媒装置（参考例）と比較して、パティキュレートを低温で酸化（燃焼）できることが明らかである。また、実施例１〜４の製造方法によりクエン酸を用いて形成された排ガス浄化用酸化触媒装置１によれば、比較例の製造方法によりリンゴ酸を用いて形成された排ガス浄化用酸化触媒装置と比較して、パティキュレートをさらに低温で酸化（燃焼）できることが明らかである。
【００５８】
これは、図５，８，１０，１２から明らかであるように、比較例の製造方法によりリンゴ酸を用いて形成された排ガス浄化用酸化触媒装置は多孔質触媒層の細孔の直径が０．０５〜１０μｍの範囲であるが、実施例１〜４の製造方法によりクエン酸を用いて形成された排ガス浄化用酸化触媒装置１は多孔質触媒層３の細孔の直径が０．０２〜５μｍの範囲であって、比較例の製造方法によりリンゴ酸を用いて形成された排ガス浄化用酸化触媒装置の前記細孔の直径よりも全体的に小さいためであると考えられる。
【００５９】
また、図３から、実施例１〜４の製造方法によりクエン酸を用いて形成された排ガス浄化用酸化触媒装置１によれば、比較例の製造方法によりリンゴ酸を用いて形成された排ガス浄化用酸化触媒装置と比較して、０〜５００℃の範囲の温度において圧力損失がほぼ同等であり実用上問題ないことが明らかである。
【図面の簡単な説明】
【００６０】
【図１】本実施形態の製造方法により形成される排ガス浄化用酸化触媒装置の説明的断面図。
【図２】実施例１〜４、参考例、及び比較例の排ガス浄化用酸化触媒装置によるパティキュレートの燃焼温度を示すグラフ。
【図３】実施例１〜４及び比較例の製造方法により形成された排ガス浄化用酸化触媒装置による圧力損失を示すグラフ。
【図４】実施例１の製造方法により形成された排ガス浄化用酸化触媒装置の断面画像。
【図５】実施例１及び比較例の製造方法により形成された排ガス浄化用酸化触媒装置に係る多孔質フィルタ基材の気孔の直径及び多孔質触媒層の細孔の直径を示すグラフ。
【図６】実施例１〜４及び比較例の製造方法により形成された排ガス浄化用酸化触媒装置に係る多孔質フィルタ基材及び多孔質触媒層全体の気孔率を示すグラフ。
【図７】実施例２の製造方法により形成された排ガス浄化用酸化触媒装置の断面画像。
【図８】実施例２及び比較例の製造方法により形成された排ガス浄化用酸化触媒装置に係る多孔質フィルタ基材の気孔の直径及び多孔質触媒層の細孔の直径を示すグラフ。
【図９】実施例３の製造方法により形成された排ガス浄化用酸化触媒装置の断面画像。
【図１０】実施例３及び比較例の製造方法により形成された排ガス浄化用酸化触媒装置に係る多孔質フィルタ基材の気孔の直径及び多孔質触媒層の細孔の直径を示すグラフ。
【図１１】実施例４の製造方法により形成された排ガス浄化用酸化触媒装置の断面画像。
【図１２】実施例４及び比較例の製造方法により形成された排ガス浄化用酸化触媒装置に係る多孔質フィルタ基材の気孔の直径及び多孔質触媒層の細孔の直径を示すグラフ。
【図１３】比較例の製造方法により形成された排ガス浄化用酸化触媒装置の断面画像。
【符号の説明】
【００６１】
１…排ガス浄化用酸化触媒装置、  ２…多孔質フィルタ基材、  ３…多孔質触媒層、  ４…流入セル、  ４ａ…排ガス流入部、  ４ｂ…排ガス流出部、  ５…流出セル、  ５ａ…排ガス流出部、  ５ｂ…排ガス流入部、  ６…セル隔壁。
【図１】
0005041367.tif 000003
【図２】
0005041367.tif 000004
【図３】
0005041367.tif 000005
【図５】
0005041367.tif 000006
【図６】
0005041367.tif 000007
【図８】
0005041367.tif 000008
【図１０】
0005041367.tif 000009
【図１２】
0005041367.tif 000010
【図４】
0005041367.tif 000011
【図７】
0005041367.tif 000012
【図９】
0005041367.tif 000013
【図１１】
0005041367.tif 000014
【図１３】
0005041367.tif 000015